(57)【要約】【課題】  真偽の判定あるいは偽造または改竄等の防止に有用な印字機能を有する有価証券用紙を提供することである。【解決手段】  紙基材と、樹脂をビヒクルとし、レ−ザ−光線照射により発色する発色剤を含み、かつ、そのレ−ザ−光線照射により発色する発色剤の含有量が、樹脂に対し、０．０１重量％〜５０．０重量％からなる樹脂組成物によるレ−ザ−光線照射発色樹脂層と、紙基材とを順次に積層したことを特徴とする有価証券用紙に関するものである。【選択図】        図１
2005279940.tif 000002
【特許請求の範囲】
【請求項１】
紙基材と、樹脂をビヒクルとし、レ−ザ−光線照射により発色する発色剤を含み、かつ、そのレ−ザ−光線照射により発色する発色剤の含有量が、樹脂に対し、０．０１重量％〜５０．０重量％からなる樹脂組成物によるレ−ザ−光線照射発色樹脂層と、紙基材とを順次に積層した積層体からなり、更に、該積層体にＹＡＧレ−ザ−光線を照射し、上記のレ−ザ−光線照射発色樹脂層が上記のＹＡＧレ−ザ−光線を吸収し、その吸収部分のレ−ザ−光線照射発色樹脂層の黒色発色または白色発色によるレ−ザ−印字画像に基づく透かし画像ないしぼかし画像を設けたことを特徴とする有価証券用紙。
【請求項２】
レ−ザ−光線照射発色樹脂層が、その片面または両面に、更に、樹脂を主成分とする樹脂組成物による樹脂層を積層したことを特徴とする上記の請求項１に記載する有価証券用紙。
【請求項３】
紙基材が、坪量２０ｇ／ｍ2 〜３００ｇ／ｍ2 の範囲からなる紙基材であることを特徴とする上記の請求項１〜２のいずれか１項に記載する有価証券用紙。
【請求項４】
樹脂が、低密度ポリエチレン（ＬＤＰＥ）、直鎖状（線状）低密度ポリエチレン（マルチサイト触媒を使用して重合したポリマ−、ＬＬＤＰＥ）、メタロセン触媒（シングルサイト触媒）を使用して重合したエチレン−α・オレフィン共重合体、中密度ポリエチレン（ＭＤＰＥ）、高密度ポリエチレン（ＨＤＰＥ）、ポリプロピレン樹脂、プロピレン−エチレン共重合体、エチレン−酢酸ビニル共重合体、エチレン−アクリル酸共重合体、エチレン−メタクリル酸共重合体、エチレン−アクリル酸エステル共重合体、エチレン−メタクリル酸エステル共重合体、ポリ塩化ビニル系樹脂、ポリスチレン系樹脂、ポリカ−ボネ−ト系樹脂、熱可塑性ポリエステル系樹脂、または、熱可塑性ポリアミド系樹脂からなることを特徴とする上記の請求項１〜３のいずれか１項に記載する有価証券用紙。
【請求項５】
レ−ザ−光線照射により発色する発色剤が、顔料類または粘土類の１種ないし２種以上からなることを特徴とする上記の請求項１〜４のいずれか１項に記載する有価証券用紙。
【請求項６】
レ−ザ−光線照射により発色する発色剤の含有量が、１．０重量％〜１０．０重量％からなることを特徴とする上記の請求項１〜５のいずれか１項に記載する有価証券用紙。
【請求項７】
レ−ザ−光線照射発色樹脂層が、膜厚１μｍ〜１００μｍからなることを特徴とする上記の請求項１〜６のいずれか１項に記載する有価証券用紙。
【発明の詳細な説明】
【技術分野】
【０００１】
本発明は、有価証券用紙に関し、更に詳しくは、真偽の判定あるいは偽造または改竄等の防止に有用な有価証券用紙に関するものである。
【背景技術】
【０００２】
従来、例えば、紙幣、株券、商品券、宝くじ券、手形、小切手、その他等の有価証券類においては、その真偽の判定あるいは偽造または改竄等の防止に有用な種々の形態からなる有価証券用紙が開発され、提案されている。
而して、これらの有価証券用紙としては、一般に、紙基材をベ−ズ素材とし、例えば、紙基材自身にすかしを施したり、あるいは、その片面あるいは両面に、マイクロ文字、凹半印刷、隠し文字、蛍光印刷等の特殊印刷を施したり、更には、金属箔やホログラム箔等を転写あるいはシ−ルして、その真偽の判定をしたり、あるいは、その偽造または改竄等を防止している。
例えば、紙基材の表面、あるいは、裏面等の面に、印刷等により、例えば、発行者名、コ−ド番号、発行年月日、金額、その他等が印字されると共に、その使用者あるいは所有者の氏名等を自署して有価証券類として使用されている。
しかし、上記の例では、技術の向上等により、その真偽の判定が極めて難しく、また、その使用者あるいは所有者の氏名等の自署等は、主に、ボ−ルペン、万年質等による手書きが多く、記名直後にその部分に接触すると、簡単に消えてしまったり、また、磨耗や溶剤等により容易に消去が可能であったり、その安全性、信頼性、真偽、偽造、改竄、その他等の観点から非常に問題視されているものである。
上記のような問題点を解決すべく、例えば、第１面及び第２面と、ベ−ス層を貫通する複数の流れ通し孔とを具備するベ−ス層と、接着剤と、各々内側面及び外側面を有する、第１及び第２外側層であって、該第１及び第２外側層の内側面は前記ベ−ス層の第１面及び第２面にそれぞれ結合され且つ互いに流れ通し孔内の接着剤により互いに結合される第１及び第２外側層とを包含する偽造防止ラミネ−ト等が提案されている（例えば、特許文献１参照。）。
【特許文献１】特開２００１−２４６６８１号公報。
【発明の開示】
【発明が解決しようとする課題】
【０００３】
しかしながら、上記で提案されている偽造防止ラミネ−トは、外観上、真偽の判定あるいは偽造または改竄等の判定が極めて困難である。
例えば、上記で提案されている偽造防止ラミネ−トを表裏両面から観察しても、第１及び第２外側層等の存在により、ベ−ス層の存在を確認することは極めて困難であり、その真偽の判定あるいは偽造または改竄等の判定は何に依拠して行えば良いのか不明である。  更に、上記で提案されている偽造防止ラミネ−トでは、第１及び第２外側層の表面あるいは裏面に設けた印字情報等は、摩擦、その他等の各種の外力、水、溶剤、酸、アルカリ、その他等の各種の薬品、その他等により、容易に消失するという問題点があり、また、その美麗感、意匠性等に劣るという問題点を有するものである。
そこで本発明は、真偽の判定あるいは偽造または改竄等の防止に有用な印字機能を有する有価証券用紙を提供することである。
【課題を解決するための手段】
【０００４】
本発明者は、上記のような問題点を解決すべく種々研究の結果、紙基材と、樹脂をビヒクルとし、レ−ザ−光線照射により発色する発色剤を含み、かつ、そのレ−ザ−光線照射により発色する発色剤の含有量が、樹脂に対し、０．０１重量％〜５０．０重量％からなる樹脂組成物によるレ−ザ−光線照射発色樹脂層と、紙基材とを順次に積層して有価証券用紙を製造し、而して、該有価証券用紙の表面および／または裏面の面に、例えば、ＹＡＧレ−ザ−光線を照射したところ、有価証券用紙を構成する紙基材等は、ＹＡＧレ−ザ−光線による影響を受けることなく、他方、有価証券用紙を構成するレ−ザ−光線照射発色樹脂層において、上記のＹＡＧレ−ザ−光線のエネルギ−を吸収し、その部分において、炭化による黒色発色、あるいは、発泡による白色発色を形成し、これにより、その印字状態を透かし画像あるいはぼかし画像として明確に視認し得ることができ、極めて鮮明なレ−ザ−印字画像による透かし画像あるいはぼかし画像を形成し得る共に印字後のレ−ザ−印字画像による透かし画像あるいはぼかし画像は、その外側に位置する紙基材により保護されて、外的影響を受けることなく、レ−ザ−印字画像による透かし画像あるいはぼかし画像が、消失、不鮮明等になることもなく、また、その真偽の判定等が容易であると共にその改変、偽造、改竄等を防止することができ、極めて有用なレ−ザ−印字画像による透かし画像あるいはぼかし画像を形成し得る有価証券用紙を見出して本発明を完成したものである。
【０００５】
すなわち、本発明は、紙基材と、樹脂をビヒクルとし、レ−ザ−光線照射により発色する発色剤を含み、かつ、そのレ−ザ−光線照射により発色する発色剤の含有量が、樹脂に対し、０．０１重量％〜５０．０重量％からなる樹脂組成物によるレ−ザ−光線照射発色樹脂層と、紙基材とを順次に積層した積層体からなり、更に、該積層体にＹＡＧレ−ザ−光線を照射し、上記のレ−ザ−光線照射発色樹脂層が上記のＹＡＧレ−ザ−光線を吸収し、その吸収部分のレ−ザ−光線照射発色樹脂層の黒色発色または白色発色によるレ−ザ−印字画像に基づく透かし画像ないしぼかし画像を設けたことを特徴とする有価証券用紙に関するものである。
【発明の効果】
【０００６】
本発明においては、ＹＡＧレ−ザ−光線等を照射しても、有価証券用紙を構成する紙基材等は、ＹＡＧレ−ザ−光線による影響を受けることなく、かつ、有価証券用紙を構成するレ−ザ−光線照射発色樹脂層において、上記のＹＡＧレ−ザ−光線のエネルギ−を吸収し、その部分において、炭化による黒色発色、あるいは、発砲による白色発色を形成し、それにより、その印字状態を透かし画像あるいはぼかし画像として明確に視認し得ることができ、極めて鮮明なレ−ザ−印字画像による透かし画像あるいはぼかし画像を形成し得る共に印字後のレ−ザ−印字画像によるによる透かし画像あるいはぼかし画像は、その外側に位置する紙基材により保護されて、外的影響を受けることなく、レ−ザ−印字画像による透かし画像あるいはぼかし画像が、消失、不鮮明等になることもなく、また、その真偽の判定等が容易であると共にその改変、偽造、改竄等を防止することができ、極めて有用なレ−ザ−印字画像による透かし画像あるいはぼかし画像を形成し、これにより、真偽の判定あるいは偽造または改竄等の判定を極めて容易に行うことができるという利点を有するものである。
【発明を実施するための最良の形態】
【０００７】
以下、上記の本発明に係る有価証券用紙について図面等を用いて更に詳しく説明する。  まず、本発明に係る有価証券用紙を構成する層構成についてその二三例を例示して図面を用いて説明すると、図１〜図６は、本発明に係る有価証券用紙についてその二三例の層構成を示す概略的断面図である。
【０００８】
まず、本発明に係る有価証券用紙Ａとしては、図１に示すように、紙基材１と、樹脂をビヒクルとし、レ−ザ−光線照射により発色する発色剤を含み、かつ、そのレ−ザ−光線照射により発色する発色剤の含有量が、樹脂に対し、０．０１重量％〜５０．０重量％からなる樹脂組成物によるレ−ザ−光線照射発色樹脂層２と、紙基材１ａとを順次に積層して積層体３を製造する。
次いで、本発明においては、図２に示すように、上記で製造した積層体３に、その表面および／または裏面から、ＹＡＧレ−ザ−光線４を照射し、而して、上記でＹＡＧレ−ザ−光線４を照射すると、該ＹＡＧレ−ザ−光線４は、積層体３を構成する紙基材１、１ａ等を透過してレ−ザ−光線照射発色樹脂層２に到達し、そして、その照射部分のレ−ザ−光線照射発色樹脂層２において、該レ−ザ−光線照射発色樹脂層２が、レ−ザ−光線４によるエネルギ−を吸収し、次いで、そのレ−ザ−光線照射部分において、レ−ザ−光線照射発色樹脂層２が、炭化による黒色発色、あるいは、発砲による白色発色等を生成し、例えば、文字、数字、記号、図柄、その他等からなるレ−ザ−印字画像５を形成し、而して、該レ−ザ−印字画像５を形成した積層体３を、例えば、日光、蛍光灯等で透かしてみると、上記のレ−ザ−印字画像５に対応して、その部分に透かし画像ないしぼかし画像５ａを極めて鮮明に、明確に視認し得ることができ、該レ−ザ−印字画像５による透かし画像ないしぼかし画像５ａを有する本発明に係る有価証券用紙Ａを製造することができるものである。
【０００９】
次に、本発明に係る有価証券用紙について、別の例を例示すると、図３に示すように、まず、紙基材１と、樹脂を主成分とする樹脂組成物による樹脂層６と、樹脂をビヒクルとし、レ−ザ−光線照射により発色する発色剤を含み、かつ、そのレ−ザ−光線照射により発色する発色剤の含有量が、樹脂に対し、０．０１重量％〜５０．０重量％からなる樹脂組成物によるレ−ザ−光線照射発色樹脂層２と、紙基材１ａとを順次に積層して積層体３ａを製造する。
次いで、本発明においては、図４に示すように、上記の同様に、上記で製造した積層体３ａに、その表面および／または裏面から、ＹＡＧレ−ザ−光線４を照射し、而して、上記でＹＡＧレ−ザ−光線４を照射すると、該ＹＡＧレ−ザ−光線４は、積層体３ａを構成する紙基材１、１ａ、樹脂を主成分とする樹脂組成物による樹脂層６等を透過しレ−ザ−光線照射発色樹脂層２に到達し、そして、その照射部分のレ−ザ−光線照射発色樹脂層２において、該レ−ザ−光線照射発色樹脂層２が、レ−ザ−光線４によるエネルギ−を吸収し、次いで、そのレ−ザ−光線照射部分において、レ−ザ−光線照射発色樹脂層２が、炭化による黒色発色、あるいは、発砲による白色発色等を生成し、例えば、文字、数字、記号、図柄、その他等からなるレ−ザ−印字画像５を形成し、而して、該レ−ザ−印字画像５を形成した積層体３ａを、例えば、日光、蛍光灯等で透かしてみると、上記のレ−ザ−印字画像５に対応して、その部分に透かし画像ないしぼかし画像５ａを極めて鮮明に、明確に視認し得ることができ、該レ−ザ−印字画像５による透かし画像ないしぼかし画像５ａを有する本発明に係る有価証券用紙Ａ1 を製造し得るものである。
【００１０】
更に、本発明に係る有価証券用紙について、別の具体例を例示すると、図５に示すように、まず、紙基材１と、樹脂を主成分とする樹脂組成物による樹脂層６と、樹脂をビヒクルとし、レ−ザ−光線照射により発色する発色剤を含み、かつ、そのレ−ザ−光線照射により発色する発色剤の含有量が、樹脂に対し、０．０１重量％〜５０．０重量％からなる樹脂組成物によるレ−ザ−光線照射発色樹脂層２、樹脂を主成分とする樹脂組成物による樹脂層６ａと、紙基材１ａとを順次に積層して積層材３ｂを製造する。
次いで、本発明においては、図６に示すように、上記の同様に、上記で製造した積層体３ｂに、その表面および／または裏面から、ＹＡＧレ−ザ−光線４を照射し、而して、上記でＹＡＧレ−ザ−光線４を照射すると、該ＹＡＧレ−ザ−光線４は、積層体３ｂを構成する紙基材１、１ａ、樹脂を主成分とする樹脂組成物による樹脂層６、６ａ等を透過しレ−ザ−光線照射発色樹脂層２に到達し、そして、その照射部分のレ−ザ−光線照射発色樹脂層２において、該レ−ザ−光線照射発色樹脂層２が、レ−ザ−光線４によるエネルギ−を吸収し、次いで、そのレ−ザ−光線照射部分において、レ−ザ−光線照射発色樹脂層２が、炭化による黒色発色、あるいは、発砲による白色発色等を生成し、例えば、文字、数字、記号、図柄、その他等からなるレ−ザ−印字画像５を形成し、而して、該レ−ザ−印字画像５を形成した積層体３ｂを、例えば、日光、蛍光灯等で透かしてみると、上記のレ−ザ−印字画像５に対応して、その部分に透かし画像ないしぼかし画像５ａを極めて鮮明に、明確に視認し得ることができ、該レ−ザ−印字画像５による透かし画像ないしぼかし画像５ａを有する本発明に係る有価証券用紙Ａ2 を製造し得るものである。
【００１１】
上記の例示は、本発明に係る有価証券用紙についてその二三例を例示したものであり、本発明は、これに限定されるものではないものである。
なお、本発明において、図示しないが、本発明に係る有価証券用紙を構成するレ−ザ−光線照射発色樹脂層は、全面のみならず記録したい部分に部分的に設けることもできるものである。
また、本発明において、本発明に係る有価証券用紙の表面および／または裏面に、レ−ザ−光線を照射しても、紙基材、樹脂層等は、該レ−ザ−光線によって何ら影響を受けることもないものである。
更に、本発明においては、図示しないが、更に、その使用目的、用途等によって、他の基材を任意に積層して、種々の形態からなる多層の有価証券用紙を設計して製造することができるものである。
【００１２】
ところで、本発明に係る有価証券用紙においては、基本的には、樹脂をビヒクルの主成分とし、更に、レ−ザ−光線照射により発色する発色剤を含み、かつ、そのレ−ザ−光線照射により発色する発色剤の含有量が、０．０１重量％〜５０．０重量％からなる樹脂組成物によるレ−ザ−光線照射発色樹脂層が、例えば、ＹＡＧレ−ザ−等のレ−ザ−光線によるエネルギ−を吸収し、その部分において、炭化による黒色発色、あるいは、発泡による白色発色等を生成し、それにより、例えば、文字、数字、記号、図柄、その他等からなるレ−ザ−印字画像を形成し、而して、該レ−ザ−印字画像に対応する透かし画像あるいはぼかし画像を極めて鮮明に形成し得るものである。
また、本発明に係る有価証券用紙においては、ＹＡＧレ−ザ−光線等を照射しても、紙基材、あるいは、樹脂を主成分とする樹脂組成物による樹脂層等の表面、裏面等は、ＹＡＧレ−ザ−光線による影響を受けることなく、該紙基材、あるいは、樹脂層等を介して、極めて鮮明なレ−ザ−印字画像による透かし画像あるいはぼかし画像を形成し、その印字状態を明確に視認し得るものである。
更に、本発明に係る有価証券用紙においては、上記のようにレ−ザ−印字画像による透かし画像あるいはぼかし画像を形成し得ると共にそのレ−ザ−印字画像による透かし画像あるいはぼかし画像の外側に、紙基材、あるいは、樹脂層等が存在し、これにより、レ−ザ−印字画像による透かし画像あるいはぼかし画像を保護して、その外的影響を排除し、例えば、改変、偽造等を防止するものである。
そのため、本発明において、上記のレ−ザ−印字画像は、例えば、紙幣、株券、商品券、宝くじ、その他等の有価証券類等の印字画像の形成に有用なものである。
【００１３】
すなわち、本発明に係る有価証券用紙においては、例えば、ＹＡＧレ−ザ−光線等を照射すると、本発明に係る有価証券用紙を構成するレ−ザ−光線照射発色樹脂層において、上記のＹＡＧレ−ザ−光線のエネルギ−を吸収し、その部分において、炭化による黒色発色、あるいは、発泡による白色発色等を生成し、それにより、極めて鮮明なレ−ザ−印字画像による透かし画像あるいはぼかし画像を形成し、その印字状態を明確に視認し得ることができるものである。
また、本発明に係る有価証券用紙においては、例えば、ＹＡＧレ−ザ−光線等を照射しても、本発明に係る有価証券用紙を構成する紙基材、あるいは、樹脂を主成分とする樹脂組成物による樹脂層等は、ＹＡＧレ−ザ−光線による影響を受けることなく、更に、本発明に係る有価証券用紙を構成するレ−ザ−光線照射発色樹脂層においては、上記のＹＡＧレ−ザ−光線のエネルギ−を吸収し、その部分において、炭化による黒色発色、あるいは、発砲による白色発色等を生成し、それにより、極めて鮮明なレ−ザ−印字画像による透かし画像あるいはぼかし画像を形成し、その印字状態を明確に視認し得ると共に印字後のレ−ザ−印字画像による透かし画像あるいはぼかし画像が、その外側に位置して存在する紙基材、あにいは、樹脂層等により保護されて、外的影響を受けることなく、更に、消失、不鮮明等になることもなく、また、磨耗や溶剤等による擦過、その他等により消去、偽造、変造、改変、その他等を行うことは極めて困難なものであるという特性を有し、その安全性、信頼性等は極めて高いものである。
【００１４】
本発明において、レ−ザ−光線としては、ＹＡＧ〔イットリウム（Ｙ）・アルミニウム（Ａ）・ガ−ネット（Ｇ）〕レ−ザ−光線（波長＝１．０６４μｍ）を用いてレ−ザ−印字を行うことが好ましいものである。
なお、上記において、レ−ザ−光線として、通常、レ−ザ−印字で多く用いられている炭酸ガス〔ＣＯ2 〕レ−ザ−（波長＝１０．６μｍ）を用いる場合には、炭酸ガス〔ＣＯ2 〕レ−ザ−光線を照射して表面を切削、炭化させることによりレ−ザ−印字を行うものであり、照射中に煙を発すること、作業性等に劣ること、あるいは、レ−ザ−印字画像の部分に穴開きが容易に発生すること等の問題点があるので好ましくないものである。
而して、本発明において、上記のＹＡＧレ−ザ−光線は、透明体を透過してしまう性質を有し、その性質を利用し、更に、レ−ザ−光線照射発色樹脂層を紙基材、あるいは、樹脂層等で挟み込むことにより、煙等の発生を抑え、また、レ−ザ−光線照射発色樹脂層中に存在するレ−ザ−光線照射により発色する発色剤の添加量、レ−ザ−光線照射発色樹脂層の膜厚、その他等を制御して、発色濃度、表面保護層等に与える影響等を調整し、レ−ザ−印字画像による透かし画像あるいはぼかし画像を形成しても穴開き等がない極めて鮮明なレ−ザ−印字画像による透かし画像あるいはぼかし画像を形成し得るものである。
【００１５】
また、本発明に係る有価証券用紙においては、樹脂をビヒクルの主成分とし、更に、レ−ザ−光線照射により発色する発色剤を含み、かつ、そのレ−ザ−光線照射により発色する発色剤の含有量が、０．０１重量％〜５０．０重量％からなる樹脂組成物によるレ−ザ−光線照射発色樹脂層の一方の面、あるいは、両方の面に、樹脂を主成分とする樹脂組成物による樹脂層を積層する場合には、上記のレ−ザ−光線照射発色樹脂層を上記の樹脂層と共に、例えば、Ｔダイ共押出機、あるいは、インフレ−ション共押出機、その他等を使用し、共押出積層して形成することができるという利点を有し、更に、ＹＡＧレ−ザ−光線等を照射しても、樹脂を主成分とする樹脂組成物による樹脂層自身においては、ＹＡＧレ−ザ−光線が透過し、それによる影響を受けることなく、該樹脂層を介して、極めて鮮明なレ−ザ−印字画像による透かし画像あるいはぼかし画像を視認し得ることができ、その印字状態を明確に確認し得るという利点を有するものである。
【００１６】
次に、本発明において、本発明に係る有価証券用紙等を構成する材料、製造法等について説明すると、まず、本発明に係る有価証券用紙等を構成する紙基材としては、例えば、紙幣、株券、商品券、宝くじ、その他等の有価証券類等を構成する従来公知の紙基材を使用することができる。
具体的には、これが本発明に係る有価証券用紙を構成する基本素材となることから、耐屈曲性、剛性、腰、強度等を有するものを使用することができ、例えば、強サイズ性の晒または未晒の紙基材、あるいは、純白ロ−ル紙、クラフト紙、板紙、加工紙、コ−ト紙、その他等の各種の紙基材を使用することができる。
本発明において、紙基材としては、例えば、坪量２０ｇ／ｍ2 〜３００ｇ／ｍ2 位のもの、好ましくは、坪量約６０〜２５０ｇ／ｍ2 位のものを使用することができる。
なお、本発明において、上記の紙基材には、例えば、文字、図形、絵柄、記号、その他等の所望の印刷絵柄を通常の印刷方式にて任意に形成することができるものである。
また、本発明においては、上記の紙基材の表面に、例えば、上記のレ−ザ−光線照射発色樹脂層、樹脂層等を積層する際に、その密着性等を向上させるために、例えば、コロナ放電処理、プラズマ処理、火炎処理、オゾン処理、その他等の前処理を任意に施すことができるものである。
【００１７】
次に、本発明において、本発明に係る有価証券用紙等を構成するレ−ザ−光線照射発色樹脂層を形成する樹脂としては、例えば、熱によって溶融し、押出機等の押出ダイ等から押出可能であり、更に、相互に熱融着し得る熱可塑性樹脂の１種ないし２種以上の混合物を使用することができ、具体的には、例えば、低密度ポリエチレン（ＬＤＰＥ）、直鎖状（線状）低密度ポリエチレン（マルチサイト触媒を使用して重合したポリマ−、ＬＬＤＰＥ）、メタロセン触媒（シングルサイト触媒）使用して重合したエチレン−α・オレフィン共重合体、中密度ポリエチレン（ＭＤＰＥ）、高密度ポリエチレン（ＨＤＰＥ）、ポリプロピレン樹脂、エチレン−酢酸ビニル共重合体、アイオノマ−樹脂、エチレン−アクリル酸共重合体、エチレン−アクリル酸エチル共重合体、エチレン−メタクリル酸共重合体、エチレン−メタクリル酸メチル共重合体、エチレン−プロピレン共重合体、メチルペンテンポリマ−、ポリブテンポリマ−、ポリエチレンまたはポリプロピレン等のポリオレフィン系樹脂をアクリル酸、メタクリル酸、マレイン酸、無水マレイン酸、フマ−ル酸、イタコン酸等の不飽和カルボン酸で変性した酸変性ポリオレフィン樹脂、ポリ酢酸ビニル系樹脂、ポリ（メタ）アクリル系樹脂、ポリ塩化ビニル系樹脂、ポリスチレン系樹脂、ポリカ−ボネ−ト系樹脂、熱可塑性ポリエステル系樹脂、熱可塑性ポリアミド系樹脂、その他等の熱可塑性樹脂の１種ないし２種以上を使用することができる。
【００１８】
次に、本発明において、本発明に係る有価証券用紙等を構成するレ−ザ−光線照射発色樹脂層を形成するレ−ザ−光線照射により発色する発色剤としては、従来公知のもの、例えば、染料・顔料等の着色剤、粘土類、その他等を使用することができ、具体的には、黄色酸化鉄、無機鉛化合物、マンガンバイオレット、コバルトバイオレット、水銀、コバルト、銅、ビスマス、ニッケル等の金属化合物、真珠光沢顔料、珪素化合物、雲母類、カオリン類、珪砂、硅藻土、タルク、酸化チタン被覆雲母類、二酸化錫被覆雲母類、アンチモン被覆雲母類、スズ＋アンチモン被覆雲母類、スズ＋アンチモン＋酸化チタン被覆雲母類、その他等の１種ないし２種以上を使用することができる。
その使用量としては、上記の熱可塑性樹脂に対し、０．０１重量％〜５０．０重量％位、好ましくは、１．０重量％〜１０重量％位添加して使用することが望ましいものである。
【００１９】
次に、本発明において、本発明に係る有価証券用紙を構成するレ−ザ−光線照射発色樹脂層を形成する、樹脂をビヒクルの主成分とし、更に、レ−ザ−光線照射により発色する発色剤を含み、かつ、そのレ−ザ−光線照射により発色する発色剤の含有量が、０．０１重量％〜５０．０重量％からなる樹脂組成物について説明すると、本発明においては、例えば、上記の熱可塑性樹脂の１種ないし２種以上をビヒクルの主成分とし、これに、上記のレ−ザ−光線照射により発色する発色剤の１種ないし２種以上を、その含有量が０．０１重量％〜５０．０重量％の範囲内で添加し、更に、必要ならば、その製膜化に際して、例えば、フィルムの加工性、耐熱性、耐候性、機械的性質、寸法安定性、抗酸化性、滑り性、離形性、難燃性、抗カビ性、電気的特性、強度、その他等を改良、改質する目的で、種々のプラスチック配合剤や添加剤等の１種ないし２種以上を任意に添加し、更に、要すれば、溶剤、希釈剤等を添加し、十分に混練して、樹脂をビヒクルの主成分とし、更に、レ−ザ−光線照射により発色する発色剤を含む樹脂組成物を調整することができる。
【００２０】
なお、本発明において、上記の本発明に係る有価証券用紙を構成する樹脂組成物において、上記のプラスチック配合剤や添加剤等としては、例えば、滑剤、架橋剤、酸化防止剤、紫外線吸収剤、光安定剤、充填剤、補強剤、帯電防止剤、難燃剤、耐炎剤、発泡剤、防カビ剤、顔料、染料、分散剤、界面活性剤、ブロッキング防止剤、その他等を使用することができ、更には、改質用樹脂等も使用することがてき、更に、その添加量としては、極く微量から数十重量％まで、その目的に応じて、任意に添加することができる。
【００２１】
更に、上記において、配合剤や添加剤等としては、具体的には、それ自身が滑性を有し、かつ、樹脂中における移行が少ない滑剤を使用することができ、例えば、流動パラフィン、白色ワセリン、石油系ワックス、マイクロクリスタリンワックス、モンタンワックス、ポリエチレンワックス等のワックス類、炭素数が８〜２２の高級脂肪酸、または、高級脂肪酸アルミニウム、高級脂肪酸カルシウム、高級脂肪酸マグネシウム高級脂肪酸亜鉛、高級脂肪酸リチウム等の高級脂肪酸またはその金属塩、炭素数が８〜１８の直鎖脂肪族１価アルコ−ル、グリセリン、ソルビト−ル、プロピレングリコ−ル、ペンタエリスリト−ル、トリエチレングリコ−ル等の脂肪族アルコ−ル類、炭素数が４〜２２の高級脂肪酸と炭素数が８〜１８の直鎖脂肪族１価アルコ−ルとのエステル類、アセチルクエン酸ドリブチル、アジピン酸ジ−２エチル−ヘキシル、アゼライン酸−ｎ−ヘキシル、エタンジオ−ルモンタン酸エステル、ポリ（１．３−ブタンジオ−ルアジピン酸）エステル、アセチルリシノ−ル酸メチル、ポリ（１．３−ブチレングリコ−ル、１．４−ブチレングリコ−ル、アジピン酸オクチルアルコ−ル）エステル、糖ろう等のアルコ−ルと脂肪酸とのエステル類、水添食用油脂、ひまし油、スパ−ムアセチワックス、アセチル化モノグリセライド糖のグリセライド類、炭素数が１６〜１８の例えばエチレンビスオレイルアミドに代表されるエチレンビス脂肪酸アミド、炭素数が８〜２２の高級脂肪酸アミド、ステアリルエルカアミド、エルカ酸アミド、オレイルパルミトアミド等の高級脂肪酸アミド類、その他、メチルヒドロジエンポリシロキサン、ジメチルポリシロキサン、メチルフェニルポリシロキサン、ポリオキシアルキレン・ジメチルポリシロキサン等のシリコ−ン油ヤロジンやマレイン酸変性ロジンのグリセリンエステル等の１種ないし２種以上を使用することができる。
なお、本発明においては、上記のような滑剤の中でも、特に、エルカ酸アミドやエチレンビスオレイルアミド、ステアリン酸アミド、オレイン酸アミド、メチレンビスステアリン酸アミド等は、それ自身が滑性をもち、極めて有効な材料である。
上記の滑剤の添加量としては、熱可塑性樹脂１００重量部に対し０．０８重量％〜１０．０重量％位の割合で添加することが好ましいものである。
【００２２】
また、本発明においては、その他、例えば、酸化アルミニウム、酸化マグネシウム、シリカ、酸化カルシウム、酸化チタン、酸化亜鉛等の酸化物、水酸化アルミニウム、水酸化マグネシウム、水酸化カルシウム等の水酸化物、炭酸マグネシウム、炭酸カルシウム等の炭酸塩、硫酸カルシウム、硫酸バリウム等の硫酸塩、ケイ酸マグネシウム、ケイ酸アルミニウム、ケイ酸カルシウム、アルミノケイ酸等のケイ酸塩、その他、カオリン、タルク、けいそう土等の無機化合物系のブロッキング防止剤、あるいは、高密度ポリエチレン、分子量３０００００以上の超高分子ポリエチレン、ポリプロピレン、ポリカ−ボネ−ト、ポリアミド、ポリエステル、メラミン樹脂、ジアリルフタレ−ト樹脂、アクリル系樹脂、その他等の微粉末等からなる有機化合物系のブロッキング防止剤の１種ないし２種以上を添加することができる。
その添加量としては、樹脂１００重量部に対し０．０１〜３重量％位が好ましい。
【００２３】
次に、本発明において、上記のような樹脂組成物を使用して、本発明に係るレ−ザ−光線照射発色樹脂層を形成する方法について説明すると、まず、本発明においては、上記で、樹脂をビヒクルの主成分とし、更に、レ−ザ−光線照射により発色する発色剤を含み、かつ、そのレ−ザ−光線照射により発色する発色剤の含有量が、０．０１重量％〜５０．０重量％からなる樹脂組成物を調製後、該樹脂組成物を使用し、これらを、例えば、Ｔダイ押出機、インフレ−ション成形機等を使用して、上記の樹脂組成物によるレ−ザ−光線照射発色樹脂フィルムを製造し、これを、前述の本発明に係る有価証券用紙を構成する紙基材を使用し、紙基材とレ−ザ−光線照射発色樹脂フィルムと紙基材との３者を順次に積層して、本発明に係るレ−ザ−光線照射発色樹脂層を形成することができる。
【００２４】
あるいは、本発明においては、上記の樹脂をビヒクルの主成分とし、更に、レ−ザ−光線照射により発色する発色剤を含み、かつ、そのレ−ザ−光線照射により発色する発色剤の含有量が、０．０１重量％〜５０．０重量％からなる樹脂組成物を調製後、該樹脂組成物を使用し、これを、前述の本発明に係る有価証券用紙を構成する紙基材の２枚の層間に、例えば、Ｔダイ押出機、その他等の押出機等を使用して、押出積層して、本発明に係るレ−ザ−光線照射発色樹脂層を形成することもできる。
【００２５】
または、本発明においては、上記の樹脂をビヒクルの主成分とし、更に、レ−ザ−光線照射により発色する発色剤を含み、かつ、そのレ−ザ−光線照射により発色する発色剤の含有量が、０．０１重量％〜５０．０重量％からなる樹脂組成物、および、樹脂を主成分とする樹脂組成物を調製後、その２種の樹脂組成物を使用し、これを、前述の本発明に係る有価証券用紙を構成する紙基材の２枚の層間に、例えば、Ｔダイ共押出機、その他等の共押出機等を使用して、共押出積層して、本発明に係るレ−ザ−光線照射発色樹脂層を形成することもできる。
【００２６】
更に、本発明においては、上記と同様に、まず、上記の樹脂をビヒクルの主成分とし、更に、レ−ザ−光線照射により発色する発色剤を含み、かつ、そのレ−ザ−光線照射により発色する発色剤の含有量が、０．０１重量％〜５０．０重量％からなる樹脂組成物を調製後、該樹脂組成物を使用し、これらを、前述の本発明に係る有価証券用紙を構成する一方の紙基材の一方の面に、例えば、ロ−ルコ−ト法、グラビアロ−ルコ−ト法、スプレイコ−ト法、キスコ−ト法、押出コ−ト、その他等の通常のコ−ト法ないし印刷法等により塗布ないし印刷して、上記の樹脂組成物によるコ−ト膜ないし印刷膜を形成し、しかる後、そのコ−ト膜ないし印刷膜の面に、他方の紙基材材を積層して、本発明に係るレ−ザ−光線照射発色樹脂層を形成することができる。
上記の例示は、本発明に係るレ−ザ−光線照射発色樹脂層を形成する方法についてその一二例を例示したものであり、本発明は、これに限定されるものではないものである。
【００２７】
なお、本発明において、本発明に係るレ−ザ−光線照射発色樹脂層の膜厚としては、膜厚１μｍ〜５０μｍ位、好ましくは、５μｍ〜３０μｍ位が望ましいものである。
上記において、本発明に係るレ−ザ−光線照射発色樹脂層の膜厚として、膜厚１μｍ、更には、５μｍ未満であると、レ−ザ−光線照射により発色する発色剤による発色、印字が不十分、不鮮明となること等の理由から好ましくなく、また、膜厚５０μｍ、更には、３０μｍを越えると、レ−ザ−光線照射により発色する発色剤による発色、印字は、十分となるが、コストアップ、レ−ザ−光線照射発色樹脂層の物性（強度）低下、レ−ザ−光線照射により発色する発色剤自体の顔料色が着色すること等の理由から好ましくないものである。
【００２８】
次に、本発明において、本発明に係る有価証券用紙を構成する樹脂層について説明すると、かかる樹脂層を形成する樹脂としては、前述の本発明に係る有価証券用紙等を構成するレ−ザ−光線照射発色樹脂層を形成する樹脂を同様に使用することができる。
具体的には、熱によって溶融し、押出機等の押出ダイ等から押出可能であり、更に、相互に熱融着し得る熱可塑性樹脂の１種ないし２種以上の混合物を使用することができ、例えば、低密度ポリエチレン（ＬＤＰＥ）、直鎖状（線状）低密度ポリエチレン（マルチサイト触媒を使用して重合したポリマ−、ＬＬＤＰＥ）、メタロセン触媒（シングルサイト触媒）使用して重合したエチレン−α・オレフィン共重合体、中密度ポリエチレン（ＭＤＰＥ）、高密度ポリエチレン（ＨＤＰＥ）、ポリプロピレン樹脂、エチレン−酢酸ビニル共重合体、アイオノマ−樹脂、エチレン−アクリル酸共重合体、エチレン−アクリル酸エチル共重合体、エチレン−メタクリル酸共重合体、エチレン−メタクリル酸メチル共重合体、エチレン−プロピレン共重合体、メチルペンテンポリマ−、ポリブテンポリマ−、ポリエチレンまたはポリプロピレン等のポリオレフィン系樹脂をアクリル酸、メタクリル酸、マレイン酸、無水マレイン酸、フマ−ル酸、イタコン酸等の不飽和カルボン酸で変性した酸変性ポリオレフィン樹脂、ポリ酢酸ビニル系樹脂、ポリ（メタ）アクリル系樹脂、ポリ塩化ビニル系樹脂、ポリスチレン系樹脂、ポリカ−ボネ−ト系樹脂、熱可塑性ポリエステル系樹脂、熱可塑性ポリアミド系樹脂、その他等の熱可塑性樹脂の１種ないし２種以上を使用することができる。
【００２９】
次に、本発明において、本発明に係る有価証券用紙等を構成する樹脂層を形成する樹脂を主成分とする樹脂組成物について説明すると、本発明においては、例えば、上記の熱可塑性樹脂の１種ないし２種以上をビヒクルの主成分とし、これに、更に、必要ならば、その製膜化に際して、例えば、フィルムの加工性、耐熱性、耐候性、機械的性質、寸法安定性、抗酸化性、滑り性、離形性、難燃性、抗カビ性、電気的特性、強度、その他等を改良、改質する目的で、種々のプラスチック配合剤や添加剤等の１種ないし２種以上を任意に添加し、更に、要すれば、溶剤、希釈剤等を添加し、十分に混練して、樹脂をビヒクルの主成分とする樹脂組成物を調整することができる。
【００３０】
なお、本発明において、上記のような樹脂組成物において、前述と同様に、上記のプラスチック配合剤や添加剤等としては、例えば、滑剤、架橋剤、酸化防止剤、紫外線吸収剤、光安定剤、充填剤、補強剤、帯電防止剤、難燃剤、耐炎剤、発泡剤、防カビ剤、顔料、染料、分散剤、界面活性剤、ブロッキング防止剤、その他等を使用することができ、更には、改質用樹脂等も使用することがてき、更に、その添加量としては、極く微量から数十重量％まで、その目的に応じて、任意に添加することができる。
【００３１】
更に、上記において、配合剤や添加剤等としては、前述と同様に、具体的には、それ自身が滑性を有し、かつ、樹脂中における移行が少ない滑剤を使用することができ、例えば、流動パラフィン、白色ワセリン、石油系ワックス、マイクロクリスタリンワックス、モンタンワックス、ポリエチレンワックス等のワックス類、炭素数が８〜２２の高級脂肪酸、または、高級脂肪酸アルミニウム、高級脂肪酸カルシウム、高級脂肪酸マグネシウム高級脂肪酸亜鉛、高級脂肪酸リチウム等の高級脂肪酸またはその金属塩、炭素数が８〜１８の直鎖脂肪族１価アルコ−ル、グリセリン、ソルビト−ル、プロピレングリコ−ル、ペンタエリスリト−ル、トリエチレングリコ−ル等の脂肪族アルコ−ル類、炭素数が４〜２２の高級脂肪酸と炭素数が８〜１８の直鎖脂肪族１価アルコ−ルとのエステル類、アセチルクエン酸ドリブチル、アジピン酸ジ−２エチル−ヘキシル、アゼライン酸−ｎ−ヘキシル、エタンジオ−ルモンタン酸エステル、ポリ（１．３−ブタンジオ−ルアジピン酸）エステル、アセチルリシノ−ル酸メチル、ポリ（１．３−ブチレングリコ−ル、１．４−ブチレングリコ−ル、アジピン酸オクチルアルコ−ル）エステル、糖ろう等のアルコ−ルと脂肪酸とのエステル類、水添食用油脂、ひまし油、スパ−ムアセチワックス、アセチル化モノグリセライド糖のグリセライド類、炭素数が１６〜１８の例えばエチレンビスオレイルアミドに代表されるエチレンビス脂肪酸アミド、炭素数が８〜２２の高級脂肪酸アミド、ステアリルエルカアミド、エルカ酸アミド、オレイルパルミトアミド等の高級脂肪酸アミド類、その他、メチルヒドロジエンポリシロキサン、ジメチルポリシロキサン、メチルフェニルポリシロキサン、ポリオキシアルキレン・ジメチルポリシロキサン等のシリコ−ン油ヤロジンやマレイン酸変性ロジンのグリセリンエステル等の１種ないし２種以上を使用することができる。
なお、本発明においては、上記のような滑剤の中でも、特に、エルカ酸アミドやエチレンビスオレイルアミド、ステアリン酸アミド、オレイン酸アミド、メチレンビスステアリン酸アミド等は、それ自身が滑性をもち、極めて有効な材料である。
上記の滑剤の添加量としては、熱可塑性樹脂１００重量部に対し０．０８重量％〜１０．０重量％位の割合で添加することが好ましいものである。
【００３２】
また、本発明においては、前述と同様に、その他、例えば、酸化アルミニウム、酸化マグネシウム、シリカ、酸化カルシウム、酸化チタン、酸化亜鉛等の酸化物、水酸化アルミニウム、水酸化マグネシウム、水酸化カルシウム等の水酸化物、炭酸マグネシウム、炭酸カルシウム等の炭酸塩、硫酸カルシウム、硫酸バリウム等の硫酸塩、ケイ酸マグネシウム、ケイ酸アルミニウム、ケイ酸カルシウム、アルミノケイ酸等のケイ酸塩、その他、カオリン、タルク、けいそう土等の無機化合物系のブロッキング防止剤、あるいは、高密度ポリエチレン、分子量３０００００以上の超高分子ポリエチレン、ポリプロピレン、ポリカ−ボネ−ト、ポリアミド、ポリエステル、メラミン樹脂、ジアリルフタレ−ト樹脂、アクリル系樹脂、その他等の微粉末等からなる有機化合物系のブロッキング防止剤の１種ないし２種以上を添加することができる。
その添加量としては、樹脂１００重量部に対し０．０１〜３重量％位が好ましい。
【００３３】
次に、本発明において、上記のような樹脂組成物を使用して、本発明に係る樹脂層を形成する方法について説明すると、まず、本発明においては、上記で、樹脂をビヒクルの主成分とする樹脂組成物を調製後、該樹脂組成物を使用し、これらを、例えば、Ｔダイ押出機、インフレ−ション成形機等を使用して、上記の樹脂組成物による樹脂フィルムを製造し、これを、前述の本発明に係る有価証券用紙を構成するレ−ザ−光線照射発色樹脂層の一方の面、あるいは、その両方の面に積層して、本発明に係る樹脂層を形成することができる。
【００３４】
あるいは、本発明においては、上記と同様に、まず、上記で、樹脂をビヒクルの主成分とする樹脂組成物を調製後、該樹脂組成物を使用し、これらを、前述の本発明に係る有価証券用紙を構成するレ−ザ−光線照射発色樹脂層の一方の面、あるいは、その両方の面に、例えば、ロ−ルコ−ト法、グラビアロ−ルコ−ト法、スプレイコ−ト法、キスコ−ト法、押出コ−ト、その他等の通常のコ−ト法ないし印刷法等により塗布ないし印刷して、上記の樹脂組成物によるコ−ト膜ないし印刷膜を形成して、本発明に係る樹脂層を形成することができる。
【００３５】
更に、本発明において、上記のような樹脂組成物を使用して、本発明に係る樹脂層を形成する方法について説明すると、まず、本発明においては、上記の、樹脂をビヒクルの主成分とする樹脂組成物と、前述の本発明に係る有価証券用紙を構成するレ−ザ−光線照射発色樹脂層を形成する、樹脂をビヒクルの主成分とし、更に、レ−ザ−光線照射により発色する発色剤を含み、かつ、そのレ−ザ−光線照射により発色する発色剤の含有量が、０．０１重量％〜５０．０重量％からなる樹脂組成物とを使用し、これらの２種の樹脂組成物を、前述の本発明に係る有価証券用紙を構成す２枚の紙基材の層間に、例えば、Ｔダイ共押出機、その他等の共押出成形機等を使用して共押出積層して、本発明に係るレ−ザ−光線照射発色樹脂層と樹脂層との２〜３層共押出樹脂層を同時に形成することができる。  上記の例示は、本発明に係る表面保護層を形成する方法についてその一二例を例示したものであり、本発明は、これに限定されるものではないものである。
【００３６】
本発明において、本発明に係る樹脂層としては、前述のレ−ザ−印字画像による透かし画像あるいはぼかし画像等を透視ないし保護することから、その下地層等として機能することから、透明ないしは透明の樹脂膜からなることが好ましいものである。
なお、本発明において、本発明に係る樹脂層の膜厚としては、膜厚５μｍ〜６０μｍ位、好ましくは、１０μｍ〜４０μｍ位が望ましいものである。
上記において、本発明に係る樹脂層の膜厚として、膜厚５μｍ、更には、１０μｍ未満であると、保護機能が喪失することから好ましくなく、また、膜厚６０μｍ、更には、４０μｍを越えると、本発明に係る有価証券用紙の全体の総厚が増し、コストアップ等の要因となることから好ましくないものである。
【００３７】
なお、本発明において、本発明に係る有価証券用紙構成する紙基材、レ−ザ−光線照射発色樹脂層、あるいは、樹脂層等のいずれかの一層あるいはそれ以上の層に、所望の印刷模様層を形成することができるものである。
而して、上記の印刷模様層としては、通常のインキビヒクルの１種ないし２種以上を主成分とし、これに、必要ならば、可塑剤、安定剤、酸化防止剤、光安定剤、紫外線吸収剤、硬化剤、架橋剤、滑剤、帯電防止剤、充填剤、その他等の添加剤の１種ないし２種以上を任意に添加し、更に、染料・顔料等の着色剤を添加し、溶媒、希釈剤等で充分に混練してインキ組成物を調整し、次いで、該インキ組成物を使用し、例えば、グラビア印刷、オフセット印刷、凸版印刷、スクリ−ン印刷、転写印刷、フレキソ印刷、その他等の印刷方式を使用し、前述のコ−ティング薄膜の上に、文字、図形、記号、模様等からなる所望の印刷模様を印刷して、本発明にかかる印刷模様層を形成することができる。
【００３８】
また、本発明において、本発明に係る有価証券用紙を構成する紙基材、レ−ザ−光線照射発色樹脂層、あるいは、樹脂層等のいずれかの一層あるいはそれ以上の層に、更には、その層間等に、例えば、カ−ドの暗証番号、その他等を記録する磁気層、ＩＣチップ、その他等を積層一体化することができるものである。
更に、本発明において、上記の積層一体化に際しては、エンボス加工等を行うこともできるものである。
【００３９】
而して、本発明において、上記で製造される本発明に係る有価証券用紙は、前述のように、その一方の面、あるいは、両方の面からレ−ザ−光線を照射すると、該レ−ザ−光線は、レ−ザ−光線照射発色樹脂層に到達し、その部分のレ−ザ−光線照射発色樹脂層でそのレ−ザ−光線によるエネルギ−を吸収し、そのレ−ザ−光線照射部分において、炭化による黒色発色、あるいは、発泡による白色発色等を形成して、例えば、文字、数字、記号、図柄、その他等からなるレ−ザ−印字画像による透かし画像あるいはぼかし画像等を極めて鮮明に形成し得るものであるから、これを利用して、製品の偽造防止、改変防止、その他等の付加価値を付けた有価証券記録体の製造を可能とするものであり、これにより、例えば、紙幣、株券、商品券、宝くじ、その他等の有価証券類等の種々の高機能化を図ることができるものである。
次に、本発明について実施例を挙げて更に具体的に説明する。
【実施例１】
【００４０】
まず、第１層として、坪量４５ｇ／ｍ2 の薄紙（特種製紙株式会社製、厚さ８０μｍ）を準備し、その表面に商品券としての所要の事項（発行者、金額、その他等）を印刷した。
次に、第２層として、ポリエチレン樹脂（三井住友ポリオレフィン株式会社製、商品名、スミカセン１６Ｐ：密度＝０．９２３ｇ／ｃｍ3 、メルトフロ−レイト（ＭＦＲ）＝３．７ｇ／１０分）９５．０重量部と、ＹＡＧレ−ザ−発色顔料（メルクジャパン株式会社製、商品名、イリオジンＬＳ−８２５）５．０重量部とを十分に混練した樹脂組成物を調製した。
また、第３層として、坪量４５ｇ／ｍ2 の薄紙（特種製紙株式会社製、厚さ５０μｍ）を準備した。
次いで、上記の２枚の薄紙の層間に、上記で調製した樹脂組成物を使用し、これを３３０℃まで加熱し、次いで、Ｔダイ押出機で押出コ−トして、厚さ３０μｍのレ−ザ−光線照射発色樹脂層を押出積層して、３層積層体からなる本発明に係る有価証券用紙を製造した。
次いで、上記で製造した有価証券用紙の表面に、ＹＡＧレ−ザ−を照射したところ、薄紙には印字およびその他の影響は認められず、上記のレ−ザ−光線照射発色樹脂層に起因した不鮮明な暗色の文字が浮き出てきて、文字画像を印字できることを確認した。
そして、レ−ザ−印字画像を形成した有価証券記録体を、蛍光灯の光、および、日光に透かしたところ、印字文字を明確に視認し得て、その透かし画像あるいはぼかし画像の形成を確認することができた。
なお、上記の印字においては、煙は発生ぜず、また、穴開きも認められなかった。
【実施例２】
【００４１】
まず、第１層として、坪量４５ｇ／ｍ2 の薄紙（特種製紙株式会社製、厚さ８０μｍ）を準備し、その表面に商品券としての所要の事項（発行者、金額、その他等）を印刷した。
次に、第２層として、ポリエチレン樹脂（三井住友ポリオレフィン株式会社製、商品名、スミカセン１６Ｐ：密度＝０．９２３ｇ／ｃｍ3 、メルトフロ−レイト（ＭＦＲ）＝３．７ｇ／１０分）９５．０重量部と、ＹＡＧレ−ザ−発色顔料（大日精化工業株式会社製、商品名、ＰＥ−ＲＭＡＺＭＤ１２３９）５．０重量部とを十分に混練した樹脂組成物を調製した。
また、第３層として、坪量４５ｇ／ｍ2 の薄紙（特種製紙株式会社製、厚さ５０μｍ）を準備した。
次いで、上記の２枚の薄紙の層間に、上記で調製した樹脂組成物を使用し、これを３３０℃まで加熱し、次いで、Ｔダイ押出機で押出コ−トして、厚さ３０μｍのレ−ザ−光線照射発色樹脂層を押出積層して、３層積層体からなる本発明に係る有価証券用紙を製造した。
次いで、上記で製造した有価証券用紙の表面に、ＹＡＧレ−ザ−を照射したところ、薄紙には印字およびその他の影響は認められず、上記のレ−ザ−光線照射発色樹脂層に起因した不鮮明な白色の文字が浮き出てきて、文字画像を印字できることを確認した。
そして、レ−ザ−印字画像を形成した有価証券記録体を、蛍光灯の光、および、日光に透かしたところ、印字文字を明確に視認し得て、その透かし画像あるいはぼかし画像の形成を確認することができた。
なお、上記の印字においては、煙は発生ぜず、また、穴開きも認められなかった。
【実施例３】
【００４２】
まず、第１層として、坪量４５ｇ／ｍ2 の薄紙（特種製紙株式会社製、厚さ８０μｍ）を準備し、その表面に商品券としての所要の事項（発行者、金額、その他等）を印刷した。
次に、第２層として、ポリエチレン樹脂（三井住友ポリオレフィン株式会社製、商品名、スミカセン１６Ｐ：密度＝０．９２３ｇ／ｃｍ3 、メルトフロ−レイト（ＭＦＲ）＝３．７ｇ／１０分）１００．０重量部を十分に混練した第１の樹脂組成物を調製した。
更に、第３層として、ポリエチレン樹脂（三井住友ポリオレフィン株式会社製、商品名、スミカセン１６Ｐ：密度＝０．９２３ｇ／ｃｍ3 、メルトフロ−レイト（ＭＦＲ）＝３．７ｇ／１０分）９５．０重量部と、ＹＡＧレ−ザ−発色顔料（メルクジャパン株式会社製、商品名、イリオジンＬＳ−８２５）５．０重量部とを十分に混練した樹脂組成物を調製した。
また、第４層として、上記の第２層と同様な、ポリエチレン樹脂（三井住友ポリオレフィン株式会社製、商品名、スミカセン１６Ｐ：密度＝０．９２３ｇ／ｃｍ3 、メルトフロ−レイト（ＭＦＲ）＝３．７ｇ／１０分）１００．０重量部を十分に混練した第１の樹脂組成物を調製した。
更にまた、第５層として、坪量４５ｇ／ｍ2 の薄紙（特種製紙株式会社製、厚さ５０μｍ）を準備した。
次いで、上記の２枚の第１層と第５層との薄紙の層間に、上記で調製した３種類の樹脂組成物を使用し、これらをぞれぞれ３３０℃まで加熱し、次いで、Ｔダイ共押出機を用いて、第２層、厚さ５μｍ、第３層、厚さ２０μｍ、第４層、厚さ５μｍのそれぞれの膜厚でこられらの順序で共押出積層して、５層積層体からなる本発明に係る有価証券用紙を製造した。
次いで、上記で製造した有価証券用紙の表面に、ＹＡＧレ−ザ−を照射したところ、薄紙、樹脂層等には印字およびその他の影響は認められず、上記のレ−ザ−光線照射発色樹脂層に起因した不鮮明な暗色の文字が浮き出てきて、文字画像を印字できることを確認した。
そして、レ−ザ−印字画像を形成した有価証券記録体を、蛍光灯の光、および、日光に透かしたところ、印字文字を明確に視認し得て、その透かし画像あるいはぼかし画像の形成を確認することができた。
なお、上記の印字においては、煙は発生ぜず、また、穴開きも認められなかった。
【実施例４】
【００４３】
まず、第１層として、坪量４５ｇ／ｍ2 の薄紙（特種製紙株式会社製、厚さ８０μｍ）を準備し、その表面に商品券としての所要の事項（発行者、金額、その他等）を印刷した。
次に、第２層として、ポリエチレン樹脂（三井住友ポリオレフィン株式会社製、商品名、スミカセン１６Ｐ：密度＝０．９２３ｇ／ｃｍ3 、メルトフロ−レイト（ＭＦＲ）＝３．７ｇ／１０分）１００．０重量部を十分に混練した第１の樹脂組成物を調製した。
更に、第３層として、ポリエチレン樹脂（三井住友ポリオレフィン株式会社製、商品名、スミカセン１６Ｐ：密度＝０．９２３ｇ／ｃｍ3 、メルトフロ−レイト（ＭＦＲ）＝３．７ｇ／１０分）９５．０重量部と、ＹＡＧレ−ザ−発色顔料（大日精化工業株式会社製、商品名、ＰＥ−ＲＭＡＺＭＤ１２３９）５．０重量部とを十分に混練した樹脂組成物を調製した。
また、第４層として、上記の第２層と同様な、ポリエチレン樹脂（三井住友ポリオレフィン株式会社製、商品名、スミカセン１６Ｐ：密度＝０．９２３ｇ／ｃｍ3 、メルトフロ−レイト（ＭＦＲ）＝３．７ｇ／１０分）１００．０重量部を十分に混練した第１の樹脂組成物を調製した。
更にまた、第５層として、坪量４５ｇ／ｍ2 の薄紙（特種製紙株式会社製、厚さ５０μｍ）を準備した。
次いで、上記の２枚の第１層と第５層との薄紙の層間に、上記で調製した３種類の樹脂組成物を使用し、これらをぞれぞれ３３０℃まで加熱し、次いで、Ｔダイ共押出機を用いて、第２層、厚さ５μｍ、第３層、厚さ２０μｍ、第４層、厚さ５μｍのそれぞれの膜厚でこられらの順序で共押出積層して、５層積層体からなる本発明に係る有価証券用紙を製造した。
次いで、上記で製造した有価証券用紙の表面に、ＹＡＧレ−ザ−を照射したところ、薄紙、樹脂層等には印字およびその他の影響は認められず、上記のレ−ザ−光線照射発色樹脂層に起因した不鮮明な白色の文字が浮き出てきて、文字画像を印字できることを確認した。
そして、レ−ザ−印字画像を形成した有価証券記録体を、蛍光灯の光、および、日光に透かしたところ、印字文字を明確に視認し得て、その透かし画像あるいはぼかし画像の形成を確認することができた。
なお、上記の印字においては、煙は発生ぜず、また、穴開きも認められなかった。
【実施例５】
【００４４】
まず、第１層として、坪量４５ｇ／ｍ2 の薄紙（特種製紙株式会社製、厚さ８０μｍ）を準備し、その表面に商品券としての所要の事項（発行者、金額、その他等）を印刷した。
次に、第２層として、ポリエチレン樹脂（三井住友ポリオレフィン株式会社製、商品名、スミカセン１６Ｐ：密度＝０．９２３ｇ／ｃｍ3 、メルトフロ−レイト（ＭＦＲ）＝３．７ｇ／１０分）１００．０重量部を十分に混練した第１の樹脂組成物を調製した。
更に、第３層として、ポリエチレン樹脂（三井住友ポリオレフィン株式会社製、商品名、スミカセン１６Ｐ：密度＝０．９２３ｇ／ｃｍ3 、メルトフロ−レイト（ＭＦＲ）＝３．７ｇ／１０分）９５．０重量部と、ＹＡＧレ−ザ−発色顔料（メルクジャパン株式会社製、商品名、イリオジンＬＳ−８２５）５．０重量部とを十分に混練した樹脂組成物を調製した。
更にまた、第４層として、坪量４５ｇ／ｍ2 の薄紙（特種製紙株式会社製、厚さ５０μｍ）を準備した。
次いで、上記の２枚の第１層と第４層との薄紙の層間に、上記で調製した２種類の樹脂組成物を使用し、これらをぞれぞれ３３０℃まで加熱し、次いで、Ｔダイ共押出機を用いて、第２層、厚さ５μｍ、第３層、厚さ２０μｍのそれぞれの膜厚でこられらの順序で共押出積層して、４層積層体からなる本発明に係る有価証券用紙を製造した。
次いで、上記で製造した有価証券用紙の表面に、ＹＡＧレ−ザ−を照射したところ、薄紙、樹脂層等には印字およびその他の影響は認められず、上記のレ−ザ−光線照射発色樹脂層に起因した不鮮明な暗色の文字が浮き出てきて、文字画像を印字できることを確認した。
そして、レ−ザ−印字画像を形成した有価証券記録体を、蛍光灯の光、および、日光に透かしたところ、印字文字を明確に視認し得て、その透かし画像あるいはぼかし画像の形成を確認することができた。
なお、上記の印字においては、煙は発生ぜず、また、穴開きも認められなかった。
【００４５】
なお、上記の各実施例において、各層を構成する材料の膜厚は、ソニ−株式会社製のμ−メ−タ−にて測定した。
また、上記の各実施例において、ＹＡＧレ−ザ−印字は、富士電機株式会社製、ＹＡＧレ−ザ−システム（機種名、ＤＷ５２００）から、１６．５Ａ、６ｋＨｚにてレ−ザ−照射した。
【産業上の利用可能性】
【００４６】
本発明において、上記で製造される本発明に係る有価証券用紙は、前述のように、その一方の面、あるいは、両方の面からレ−ザ−光線を照射すると、該レ−ザ−光線は、レ−ザ−光線照射発色樹脂層に到達し、その部分のレ−ザ−光線照射発色樹脂層でそのレ−ザ−光線によるエネルギ−を吸収し、そのレ−ザ−光線照射部分において、炭化による黒色発色、あるいは、発泡による白色発色等を形成して、例えば、文字、数字、記号、図柄、その他等からなるレ−ザ−印字画像による透かし画像あるいはぼかし画像等を極めて鮮明に形成し得るものであるから、これを利用して、偽造防止、改変防止、その他等の付加価値を付けた有価証券用紙の製造を可能とするものであり、これにより、例えば、紙幣、株券、商品券、宝くじ、その他等の有価証券類等の種々の高機能化を図ることができるものである。
【図面の簡単な説明】
【００４７】
【図１】本発明に係る有価証券用紙についてその層構成の一例を示す概略的断面図である。
【図２】本発明に係る紙製記録材料についてその層構成の一例を示す概略的断面図である。
【図３】本発明に係る紙製記録材料についてその層構成の一例を示す概略的断面図である。
【図４】本発明に係る紙製記録材料についてその層構成の一例を示す概略的断面図である。
【図５】本発明に係る紙製記録材料についてその層構成の一例を示す概略的断面図である。
【図６】本発明に係る紙製記録材料についてその層構成の一例を示す概略的断面図である。
【符号の説明】
【００４８】
１、１ａ  紙基材
２    レ−ザ−光線照射発色樹脂層
３、３ａ  積層体
４    レ−ザ−光線
５    レ−ザ−印字画像
５ａ  レ−ザ−印字画像による透かし画像あるいはぼかし画像
６、６ａ  樹脂層
【図１】
2005279940.tif 000003
【図２】
2005279940.tif 000004
【図３】
2005279940.tif 000005
【図４】
2005279940.tif 000006
【図５】
2005279940.tif 000007
【図６】
2005279940.tif 000008